(57)【特許請求の範囲】
【請求項１】
ジアリルフタレート、ジアリルイソフタレート及びジアリルテレフタレートのうちの少なくとも１種とペンタエリスリトールテトラ（３−メルカプトプロピオネート）を２：１〜１：３の当量比で含むモノマー混合物に、紫外線吸収剤を０．０１〜３．０重量％添加し、紫外線硬化剤を０．００５〜１．０重量％添加した重合組成物の紫外線硬化物から成ることを特徴とする貼付レンズ。
【発明の詳細な説明】
【０００１】
【発明の属する技術分野】
本発明は、単焦点レンズの表面に貼付することにより単焦点レンズをバイフォーカルレンズに変えうる貼付用紫外線硬化樹脂レンズに関する。
【０００２】
【従来の技術】
小玉部分に近用レンズを組み込んだバイフォーカルレンズは、１個のメガネで遠近両用できる便利さはあるが、近用部での視力だけが変化した場合に、メガネを作り替えなければならず、また、階段を降りるときなど、足元を見ようとすると、距離感がくるってしまうという欠点がある。そのため、２種類のメガネを持ち、その都度目的に応じて掛け替える人も多い。
【０００３】
【発明が解決しようとする課題】
本発明は、通常の単焦点レンズにバイフォーカルレンズの小玉部分の役目をするレンズを貼付することにより、容易にバイフォーカルレンズに変えることができ、簡単に着脱でき、何回でも繰り返し使用できる紫外線硬化樹脂レンズを提供することを目的とする。
【０００４】
【課題を解決するための手段】
本発明は、特定組成の紫外線硬化樹脂が、可撓性に優れ、平面に接着剤なしに半永久的に密着でき、しかも随時、簡単に剥離しうることを見出し、この知見に基づいて完成したものである。
すなわち、本発明の貼付レンズは、ジアリルフタレート、ジアリルイソフタレート及びジアリルテレフタレートのうちの少なくとも１種とペンタエリスリトールテトラ（３−メルカプトプロピオネート）を２：１〜１：３の当量比で含むモノマー混合物に、紫外線吸収剤を０．０１〜３．０重量％添加し、紫外線硬化剤を０．００５〜１．０重量％添加した重合組成物の紫外線硬化物から成ることを特徴とする。
【０００５】
【発明の実施の形態】
本発明の貼付レンズは、上記のように、モノマー成分としてジアリルフタレート、ジアリルイソフタレート及びジアリルテレフタレートのうちの少なくとも１種とペンタエリスリトールテトラ（３−メルカプトプロピオネート）を２：１〜１：３の当量比で用いる。この当量比範囲よりジアリルフタレート、ジアリルイソフタレート及びジアリルテレフタレートのうちの少なくとも１種の量が多くなると、重合が完結せず、また、ペンタエリスリトールテトラ（３−メルカプトプロピオネート）の量が多くなると、重合後モノマー臭が強い重合体となる。
本発明において、ジアリルフタレート、ジアリルイソフタレート及びジアリルテレフタレートのうちの少なくとも１種とペンタエリスリトールテトラ（３−メルカプトプロピオネート）を１．１：１〜１：１．１の当量比で用いるのが重合体の均一性の点でより好ましい。
【０００６】
本発明においては、上記の当量比のモノマー混合物に、紫外線吸収剤を０．０１〜３．０重量％の量で添加する。紫外線吸収剤の添加量が０．０１重量％未満であると、充分な紫外線吸収効果が得られず、３．０重量％を超えると、紫外線吸収剤が飽和して溶解しなくなる。
紫外線吸収剤としては、モノマーの一方又は両方に溶解するものであれば、特に制限はなく、各種のものを使用することができ、例えば、２−ヒドロキシベンゾフェノン、２，４−ヒドロキシベンゾフェノン等のベンゾフェノン系、フェニルサリチレート等のサリチレート系、（２’−ヒドロキシフェニル）ベンゾトリアゾール、（２’−ヒドロキシ−５’−メチルフェニル）ベンゾトリアゾール、２，２−メチレンビス〔４−（１，１，３，３−テトラメチルブチル）−６−（２Ｈ−ベンゾトリアゾール−２−イル）フェノール〕等のベンゾトリアゾール系、エチル２−シアノ−３，３−ジフェニルアクリレート等のシアノアクリレート系の紫外線吸収剤が挙げられ、これらを単独で又は２種類以上を組み合わせて用いることができる。
【０００７】
また、モノマー混合物には、紫外線硬化剤を０．００５〜１．０重量％の量で添加する。紫外線硬化剤の量が０．００５重量％未満であると、充分な重合・硬化反応が行われず、１．０重量％を超えると、混合中に起こる反応により泡を巻き込みやすくなる。
紫外線硬化剤としては、特に制限はなく、各種のものを用いることができ、例えば、ベンゾイン、ベンジル、ベンゾインメチルエーテル、アセトフェノン、２−ヒドロキシ−２−メチル−１−フェニルプロパン−１−オン、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシルフェニルケトン、２，２−ジメトキシ−２−フェニルアセトフェノン、２−メチル−〔４−（メチルチオ）フェニル〕−２−モルホリノ−１−プロパン−１−オン、２−ベンジル−２−ジメチルアミノ−１−（４−モルホリノフェニル）−ブタン−１−オン、ベンゾフェノン、４，４’−ビス（ジメチルアミノ）ベンゾフェノン、４，４’−ビス（ジエチルアミノ）ベンゾフェノン、Ｎ，Ｎ−ジメチルアミノアセトフェノン、２−メチルアントラキノン、２−エチルアントラキノン、１−クロロアントラキノン、２，４−ジエチルチオキサントン、２，４−ジイソプロピルチオキサントン、２，４，６−トリクロロメチル−ｓ−トリアジン、２−（ｐ−クロロフェニル）−４，６−ビス（トリクロロメチル）−ｓ−トリアジン、２−（ｐ−トリル）−４，６−ビス（トリクロロメチル）−ｓ−トリアジン、２，４−ビス（トリクロロメチル）−４’−メトキシフェニル−ｓ−トリアジン、２−（４−メトキシ−ナフト−１−イル）−４，６−ビス（トリクロロメチル）−ｓ−トリアジン、２−ｐ−メトキシスチリル−４，６−ビス（トリクロロメチル）−ｓ−トリアジン、２−（２’，４’−ジメトキシスチリル）−４，６−ビス（トリクロロメチル）−ｓ−トリアジン、２，２’−ビス（ｏ−クロロフェニル）−４，４’，５，５’−テトラフェニルビスイミダゾリル、２，２’−ビス（ｏ−クロロフェニル）−４，４’，５，５’−テトラ−（ｐ−メトキシフェニル）ビスイミダゾリル、２，４，６−トリメチルベンゾイルジフェニルホスフィンオキサイド、ビスアシルホスフィンオキサイド、トリフェニルホスフィン、トリフェニルホスファイト、トリラウリル−トリチオホスファイト、ビス（２，６−ジメトキシベンゾイル）−２，４，４−トリメチルペンチルホスフィンオキサイド、（η5 〜２，４−シクロペンタジエン−１−イル）〔（１，２，３，４，５，６−η）−（１−メチルエチル）ベンゼン〕−アイアン（１＋）−ヘキサフルオロホスフェイト（１−）などが挙げられ、これらを単独で又は２種類以上を組み合わせて用いることができる。これらのうち、殊に、２−ヒドロキシ−２−メチル−１−フェニルプロパン−１−オン及びビスアシルホスフィンオキサイドを組み合わせて用いるのが好ましい。
さらに、このような紫外線硬化剤をＮ，Ｎ−ジメチルアミノ安息香酸エチルエステル、Ｎ，Ｎ−ジメチルアミノ安息香酸イソアミルエステル、トリエタノールアミン、２−メルカプトベンゾチアゾール、２−メルカプトベンゾオキサゾール、２−メルカプトベンゾイミダゾール、２−メルカプト−５−メチルチオ−１，３，４−チアゾールなどの公知の光増感剤の１種又は２種類以上と併用することもできる。
【０００８】
上記のような各成分を暗所で配合して重合組成物を調製し、凸レンズ成形型に注入した後、紫外線を照射して重合・硬化反応を行わせることにより、透明性が高い紫外線硬化樹脂レンズが得られる。本発明の貼付レンズの形状は、小玉部分に相当する円形あるいは半円形であってもよい。また、この紫外線硬化物は、可撓性に優れており、プラスチックレンズ又はガラスレンズの表面に接着剤などを用いなくても直接貼り付き、半永久的に密着し、また、手で容易に剥がすことができ、着脱を何回でも繰り返すことができる。
【０００９】
【実施例】
次に、実施例に基づいて本発明をさらに詳細に説明するが、本発明はこれによって制限されるものではない。
【００１０】
実施例１
ジアリルイソフタレート１０．０４重量部、ペンタエリスリトールテトラ（３−メルカプトプロピオネート）９．９６重量部、紫外線硬化剤として２−ヒドロキシ−２−メチル−１−フェニルプロパン−１−オンとビスアシルホスフィンオキサイドとの混合物（日本チバガイギー株式会社製、商品名ＣＧＩ−１７００）０．０２重量部及び紫外線吸収剤として２，２−メチレンビス〔４−（１，１，３，３−テトラメチルブチル）−６−（２Ｈ−ベンゾトリアゾール−２−イル）フェノール〕（共同薬品株式会社製、商品名バイオソーブ５８３）０．０６重量部を暗所で混合し、得られた重合組成物を小玉部分の形にかたどった型に入れ、メタルハライドランプで紫外線を照射し、硬化させた。照射時間は３６０秒、ランプの出力は１２０Ｗであった。こうして屈折率が１．５６、アッベ数が３６、外径が２８ｍｍで表１に示す設計データを有する貼付レンズを得た。
【００１１】
【表１】
0003923566.tif 000002
【００１２】
得られた貼付レンズを、図１に示すように、屈折率１．５６、第１面のディオプトリーＤ1 ＝６、第２面のディオプトリーＤ2 ＝２．１０９２、中心厚４．６４４７ｍｍ、外径６５ｍｍの単焦点レンズの第１面に貼り付けて簡易型のバイフォーカルレンズとした。図１において、１は単焦点レンズ、２は貼付レンズを示す。装着感は、本式のバイフォーカルレンズと相違なかった。はがれや、白濁なども見られなかった。
【００１３】
実施例２
ジアリルイソフタレートの代わりにジアリルテレフタレートを用いた以外は、実施例１と同様にして紫外線硬化樹脂レンズを得た。得られたレンズの屈折率は１．５６、アッベ数は３６であった。また、この紫外線硬化樹脂レンズを単焦点レンズに貼り付けて簡易型のバイフォーカルレンズとしたところ、その装着感は、本式のバイフォーカルレンズと相違なかった。白濁なども見られず、外観も良好であった。
【００１４】
【発明の効果】
本発明の貼付レンズによれば、手持ちの単焦点レンズに貼り付けることにより容易にバイフォーカルレンズとすることができ、接着剤などを用いなくても直接貼り付き、半永久的に密着し、また、手で容易に剥がすことができ、着脱を何回でも繰り返すことができるため、度数の異なる近用部での視力にも１個のメガネで対応することができ、従来不便だった掛け替えの必要がなく、また、メガネの度数の調節を容易に行うことができ、いちいちメガネを作り直す必要がない。
【図面の簡単な説明】
【図１】図１は、実施例１で得られた貼付バイフォーカルレンズの説明図である。
【符号の説明】
１    単焦点レンズ
２    貼付レンズ
Ｄ1   第１面のディオプトリー
Ｄ2   第２面のディオプトリー
【図１】
0003923566.tif 000003